СОСТАВ ЦЕМЕНТНОЙ ОБОЛОЧКИ ДЛЯ КРУПНОГО ЗАПОЛНИТЕЛЯ
CEMENT LINING COMPOSITION FOR LARGE AGGREGATE

Изобретение относится к области производства крупных заполнителей для бетонов.
Известен состав цементной оболочки для крупного заполнителя, включающий, мас.%: портландцемент 65,0-68,0; мочевину 0,7-1,3; казеиновый клей 3,5-7,0; воду 24,0-27,0 [1].
Задача изобретения состоит в повышении адгезии цементной оболочки для крупного заполнителя к цементному камню и снижении коэффициента размягчения.
Технический результат достигается тем, что состав цементной оболочки для крупного заполнителя, включающий портландцемент, мочевину, казеиновый клей, воду, дополнительно содержит нарезанные на отрезки длиной 3-6 мм натуральные и/или синтетические волокна при следующем соотношении компонентов, мас.%: портландцемент 60,2-62,8; мочевина 0,2-0,3; казеиновый клей 4,0-6,0; натуральные и/или синтетические волокна 0,5-1,0; вода 30,0-35,0.
В таблице приведены варианты состава цементной оболочки для крупного заполнителя.
Таблица
Компоненты
Состав, мас.%
1
2
3
Портландцемент
62,8
61,3
60,2
Мочевина
0,2
0,2
0,3
Казеиновый клей
6,0
5,0
4,0
Капрон
1,0
0,2
-
Свиная щетина
-
-
0,5
Джут
-
0,3
-
Вода
30,0
33,0
35,0
В составе цементной оболочки могут быть использованы любые натуральные (свиная щетина, конский волос, джут, кенаф, пальмовое волокно и др.) и/или синтетические волокна (капрон, сарана, волокно полиэтиленовое и др.), предпочтительно жесткие.
Компоненты (портландцемент, мочевину, казеиновый клей, воду, нарезанные на отрезки длиной 3-6 мм натуральные и/или синтетические волокна) дозируют и смешивают. Подготовленным составом покрывают зерна крупного (фракция 20-40 мм) заполнителя, например природного щебня. Для этого предварительно очищенные от загрязнений зерна щебня погружают в емкость с приготовленным составом. После обволакивания зерен щебень извлекают из емкости, укладывают в один слой на сетку и оставляют до затвердевания. Таким образом, на поверхности зерен щебня получают цементную оболочку толщиной 0,2-2 мм, на которой выступают концы волокон, способствующие увеличению адгезии заполнителя к цементному камню на 20%.
Коэффициент размягчения цементной оболочки снизился на 5-7%.
Источники информации
1. А.с. № 656997, СССР.